(57)【特許請求の範囲】
【請求項１】
レドーム用セラミック材料であって、
９０〜９４％（重量％）のＳｉ３Ｎ４；ならびに
３．２〜５．２％（重量％）のＳｉＯ２、０．７〜２％（重量％）のＭｇＯおよび２．１〜４％（重量％）のＡｌ２Ｏ３を含んだ６〜１０％（重量％）のケイ酸アルミン酸マグネシウム
を含んで成り、
２．５ｇ／ｃｍ３以上の密度およびＸバンド、Ｋｕバンド又はＫａバンドの測定周波数帯において６．５を超えない誘電率を有している、レドーム用セラミック材料。
【請求項２】
前記密度が２．５〜２．９ｇ／ｃｍ３であり、および／または、前記誘電率がＸバンド、Ｋｕバンド又はＫａバンドの測定周波数帯において５．７〜６．４である、請求項１に記載のレドーム用セラミック材料。
【請求項３】
１５〜３５％（Ｓｉ３Ｎ４の全重量に基づく重量％）のＳｉ３Ｎ４がβ−Ｓｉ３Ｎ４である、請求項１または２に記載のレドーム用セラミック材料。
【請求項４】
９０％（重量％）のＳｉ３Ｎ４、５．１％（重量％）のＳｉＯ２、１．４％（重量％）のＭｇＯおよび３．５％（重量％）のＡｌ２Ｏ３を含んでなる、請求項１〜３のいずれかに記載のレドーム用セラミック材料。
【請求項５】
請求項１〜４のいずれかに記載のセミラック材料を含んで成るレドーム。
【請求項６】
レドームを製造するための方法であって、
８０〜９５％（重量％）のＳｉ３Ｎ４粉末、ならびに、２．５〜１２．５％（重量％）のＳｉＯ２、０．５〜３％（重量％）のＭｇＯおよび２〜６％（重量％）のＡｌ２Ｏ３を含んだ５〜１５％（重量％）のケイ酸アルミン酸マグネシウム粉末の均一混合物を形成する工程ａ；
少なくとも１つの有機バインダーを前記混合物に加える工程ｂ；
前記混合物を微粉末に変えるアトマイズ処理を行う工程ｃ；
モールドで前記微粉末を周囲温度にて等方圧加圧に付して未焼結な半製品を形成する工程ｄ；
未焼結な半製品を機械加工して未焼結な半製品に最終形状を実質的に付与する工程ｅ；
最終形状を付与された未焼結な半製品を熱サイクルに付す工程ｆ；
未焼結な半製品を焼結して最終製品を得る工程ｇ
を含んで成る、レドームの製造方法。
【請求項７】
均一混合物を形成する工程ａが、
Ｓｉ３Ｎ４をＳｉＯ２と混合してプレ混合物を形成するサブ工程ａ’；および
プレ混合物をＭｇＯおよびＡｌ２Ｏ３と混合するサブ工程ａ”
と２つのサブ工程を含んで成る、請求項６に記載のレドームの製造方法。
【請求項８】
最終形状を付与された未焼結な半製品を熱サイクルに付す工程ｆが
３００℃〜３９０℃の温度に達するまで８℃／ｈで昇温する工程ｆ’；
その温度に半製品を３〜６時間おく工程ｆ”
と２つのサブ工程を含んで成る、請求項６または７に記載のレドームの製造方法。
【請求項９】
最終形状を付与された未焼結な半製品を熱サイクルに付す工程ｆが、サポート、および／または、有機バインダーがピースから出ていくことを確実にするようにガスを運ぶシステムを有して成る炉において行われる、請求項６〜８のいずれかに記載のレドームの製造方法。
【請求項１０】
未焼結な半製品を焼結して最終製品を得る工程ｇを、半製品と同じ材料から成るサポート上で実施する、請求項６〜９のいずれかに記載のレドームの製造方法。
【請求項１１】
前記混合物が、
９０〜９４％（重量％）のＳｉ３Ｎ４；ならびに
３．２〜５．２％（重量％）のＳｉＯ２、０．７〜２％（重量％）のＭｇＯおよび２．１〜４％（重量％）のＡｌ２Ｏ３を含んだ６〜１０％（重量％）のケイ酸アルミン酸マグネシウム
を含んでなる、請求項６に記載のレドームの製造方法。
【発明の詳細な説明】
【技術分野】
【０００１】
本発明は、レドーム用セラミック材料、レドームおよびその製造方法（または製造プロセス）に関する。
【背景技術】
【０００２】
特に、本発明は、ミサイル用途および航空宇宙用途のためのレドーム用セラミック材料、ならびに、それらに関連した製造方法に関する。
【０００３】
上記のような用途に用いられる材料に対しては、高い機械的耐性、高い熱耐性および良好な誘電性の点で特に厳格な要件が求められる。
【０００４】
特に、レドーム用途に用いられる材料は、広い温度範囲において最適な機械的耐性、低い誘電率を確保できるものでなければならない。
【０００５】
レドーム用途に用いられる材料は、長期において空気力学的な力、大気物質および熱衝撃に対し耐えれると同時に、電磁波を透過させるものでなければならない。
【０００６】
レドームを作るためにセラミック材料を使用することは知られている。
【０００７】
特に、レドームを作るために、外界温度および高い温度にて良好な機械的特性を呈すると共に、熱衝撃に対して良好な耐性を呈するゆえＳｉ３Ｎ４（窒化ケイ素）に基づくセラミック材料を使用することは知られている。
【０００８】
しかしながら、焼結工程において窒化ケイ素は大気圧下で初めに溶融または焼結することなく潰れる（break down）傾向を有し、その点で上記セラミック材料は問題を有している。
【０００９】
かかる理由により、上記材料から成る物品を形成する工程は、プレス（または加圧）によって行われる。これは、プレスによる形成ではもっぱら簡易形状のみを得れるといった制限があることを意味している。それゆえ、より複雑な形状を有する物品を製造するには、引き続いてピース（piece）に対し機械加工操作を行うことを要する。
【００１０】
かかる機械加工操作は、材料の良好な加工特性にもよるが、長く、複雑でコスト的に高い操作である。特に、材料の硬度が高いと、機械加工操作が複雑となり、高価なツールが必要となってくる。
【発明の概要】
【発明が解決しようとする課題】
【００１１】
従来技術の解決法として、窒化ケイ素およびケイ酸アルミン酸バリウム（ＢＡＳ：Barium AluminoSilicate）を含んで成る材料が提案されている。
【００１２】
しかしながら、かかる解決法では、上記材料が、高い密度を有しているので、良好な機械特性を有するものの、誘電率が高く、それゆえ、誘電性は乏しい。
【００１３】
更に、かかる材料を含んだレドームの製造法は、上述した不利益を伴うものである。
【００１４】
更に、航空宇宙用途として研究されている窒化ケイ素に基づいた既知のセラミック材料の大部分は、工業的な用途で問題を生じる。具体的には、かかる既知のセラミック材料の性質は、ミクロ構造およびマクロ構造の双方に厳密に関係しており、それゆえ、その組成の僅かな変化、および／または、製造方法のわずかな変化であっても、かかる材料の性質が大きくかわってしまう。
【００１５】
従って、本発明の目的は、広い温度範囲において機械的耐性、熱耐性、誘電性の点で高い性能を呈するレドーム用セラミック材料を提供することである。
【００１６】
更なる別の目的は、焼結問題がないレドーム用セラミック材料およびレドーム製造方法を提供することである。
【００１７】
更に別の目的は、上述の機械的性質、熱的性質および誘電性を有するレドームを得ることを可能とする簡易で低廉なレドーム製造方法を提供することである。
【課題を解決するための手段】
【００１８】
上記の目的または他の目的は、以下のレドーム用セラミック材料によって達成される。
約８０〜９５％（重量％）のＳｉ３Ｎ４；ならびに
２．５〜１２．５％（重量％）のＳｉＯ２、０．５〜３％（重量％）のＭｇＯおよび２〜６％（重量％）のＡｌ２Ｏ３を含んだ約５〜１５％（重量％）のケイ酸アルミン酸マグネシウム
を含んで成り、
２．５ｇ／ｃｍ３以上の密度および６．５を超えない誘電率を有している、レドーム用セラミック材料。
【００１９】
好ましくは、誘電率の値は実質的に一定であり、あるいは、温度変動によって僅かに変わる。
【００２０】
誘電率の値は、Ｘバンド、ＫｕバンドおよびＫａバンドにおいて測定される。
【００２１】
好ましい態様では、前記密度が２．５〜２．９ｇ／ｃｍ３であり、および／または、前記誘電率が５．７〜６．４である。
【００２２】
特に好ましい態様では、前記密度が２．６５〜２．７９ｇ／ｃｍ３であり、前記誘電率が５．９〜６．２である。
【００２３】
有利には、１５〜３５％（重量％）のＳｉ３Ｎ４はβ−Ｓｉ３Ｎ４である。これによって、レドーム用セラミック材料の誘電性が向上し得る。
【００２４】
レドーム用セラミック材料は、好ましくは、約９０〜９４％（重量％）のＳｉ３Ｎ４、ならびに、３．２〜５．２％（重量％）のＳｉＯ２、０．７〜２％（重量％）のＭｇＯおよび２．１〜４％（重量％）のＡｌ２Ｏ３を含んだ約６〜１０％（重量％）のケイ酸アルミン酸マグネシウムを含んでなる。
【００２５】
本発明の特に好ましい組成は、９０％（重量％）のＳｉ３Ｎ４、ならびに、５．１％（重量％）のＳｉＯ２、１．４％（重量％）のＭｇＯおよび３．５％（重量％）のＡｌ２Ｏ３である。
【００２６】
本発明の第２要旨に従えば、本発明は、上記セラミック材料を含んで成るレドームであって、かかるセラミック材料と同じ有利な事項（即ち、広い温度範囲において良好な誘電性のみならず良好な機械的耐性、熱耐性を有すること）を達成するレドームに関する。
【００２７】
より一般的には、本発明は、上記セラミック材料を含んで成る物品が考えられる。
【００２８】
本発明の第３要旨に従えば、本発明は、レドームを製造するための方法に関する。かかるレドームの製造方法は、
約８０〜９５％（重量％）のＳｉ３Ｎ４粉末、ならびに、２．５〜１２．５％（重量％）のＳｉＯ２、０．５〜３％（重量％）のＭｇＯおよび２〜６％（重量％）のＡｌ２Ｏ３を含んだ約５〜１５％（重量％）のケイ酸アルミン酸マグネシウム粉末の均一混合物を形成する工程ａ；
少なくとも１つの有機バインダーを前記混合物に加える工程ｂ；
前記混合物をアトマイズする工程ｃ；
特別なモールド（mold）で前記混合物を周囲温度にて等方圧加圧（または等方圧プレス、isostatic pressing）に付して未焼結な半製品を形成する工程ｄ；
未焼結な半製品を機械加工して未焼結な半製品に最終形状を実質的に付与する工程ｅ；
最終形状を付与された未焼結な半製品を熱サイクルに付す工程ｆ；
未焼結な半製品を焼結して最終製品を得る工程ｇ
を含んで成る、レドームの製造方法。
【００２９】
かかる本発明の製造方法は既知の方法と比べて有利である。なぜなら、本発明の製造方法によって、広い温度範囲において良好な誘電性のみならず良好な機械的耐性、熱耐性を有するレドームを得ることができるからである。
【００３０】
特に、本発明の製造方法の特有の工程の全体によって、セラミック材料（従って、レドーム）に上記特徴を付与するミクロ構造を得ることができる。
【００３１】
更に、未焼結な半製品を機械加工するといった事項によって、機械加工性が向上し得、材料が回復し得、製造プロセスがより速いものとなり得、更には、最終製品の機械的特性が向上し得る。
【００３２】
仮に仕上げ操作が焼結ピース（sintered piece）に求められるものである場合、時間および工具寿命の点で節約となり、従来技術に比して上記操作がより短いものとなり得る。
【００３３】
更に、上記工程およびセラミック材料の組成の全体によって、工業用途に関連した問題を克服することができる。具体的には、プロトタイプ（または原型または試作品）のためのみならず、工業製品のために最適化されたものであるといった点で当該問題を克服することができる。
【００３４】
好ましくは、均一混合物を形成する工程ａが、
Ｓｉ３Ｎ４をＳｉＯ２と混合してプレ混合物を形成するサブ工程ａ’；および
プレ混合物をＭｇＯおよびＡｌ２Ｏ３と混合するサブ工程ａ”
と２つのサブ工程を含んで成る。
【００３５】
好ましくは、均一混合物を形成する工程ａでは、スラリーを形成するために混合物に水を加える工程が供される。
【００３６】
有利には、等方圧加圧の工程ｄが、１５００バール〜１８００バールの圧力で実施される。
【００３７】
本発明の製造方法の好ましい態様では、最終形状を付与された未焼結な半製品を熱サイクルに付す工程ｆが、
３００℃〜３９０℃の温度に達するまで８℃／ｈで昇温するサブ工程ｆ’；
その温度に半製品を３〜６時間おくサブ工程ｆ”
と２つのサブ工程を含んで成る。
【００３８】
好ましくは、最終形状を付与された未焼結な半製品を熱サイクルに付す工程ｆが、特別なサポートもしくはベース、および／または、有機バインダーがピースから出ていくことを確実にするようにガスを運ぶシステムを有して成る炉において行われる。これによって、有機バインダによってもたられる圧力に起因して半製品が壊れることを防止することができる。
【００３９】
好ましくは、焼結の工程ｇは、１５００℃〜１６５０℃の温度、および／または、不活性雰囲気（好ましくは窒素雰囲気）において液体相を用いて行う。
【００４０】
このような温度が低いといった事項によって、プラント、それゆえ、製造方法の投資コストおよびランニング・コストを減じることができる。
【００４１】
有利には、未焼結な半製品を焼結して最終製品を得る工程ｇを、半製品と同じ材料から成るサポート上で実施する。これによって、製品の変形を避けることができる。
【００４２】
幾つかの態様では、焼結の工程ｇに先立って、製品の表面に酸化防止剤を適用する工程が行われる。
【図面の簡単な説明】
【００４３】
【図１】図１は、本発明のレドーム製造方法の工程を模式的に示している。
【図２】図２は、幾つかの特定の工程の間で、本発明の材料を使用して製造した物品の例を示している。
【発明を実施するための形態】
【００４４】
本発明のより良い理解のため及び本発明の利点が分かるように、図面を参照しながら、本発明のレドーム用セラミック材料およびレドームの製造方法につき例示的かつ非制限的な態様を説明する。
【００４５】
本発明のレドーム用セラミック材料は、窒化ケイ素に基づく材料であって、実際には約８０〜９５％（重量％）のＳｉ３Ｎ４を含んで成る。
【００４６】
好ましくは、約１５〜３５％（重量％）のＳｉ３Ｎ４がβ−Ｓｉ３Ｎ４である。このような相の特定の制御された割合によって、低い誘電率が可能となり、それゆえ、レドーム用セラミック材料の誘電容量（dielectric capacity）、即ち、電磁波に透過性を有する容量が向上するといったことが実際見出された。
【００４７】
特に、本発明の材料は、レドームに最適である。即ち、アンテナを保護するのに適した構造物にとって最適である。従って、「良好な誘電性」といった表現は、アンテナによって発せされる又は受信されるエネルギーに対して透過性を呈する材料容量を示している。
【００４８】
本発明のレドーム用セラミック材料は、更に、２．５〜１２．５％（重量％）のＳｉＯ２、０．５〜３％（重量％）のＭｇＯおよび２〜６％（重量％）のＡｌ２Ｏ３を含んだケイ酸アルミン酸マグネシウムを約５〜１５％（重量％）含んで成る。
【００４９】
好ましくは、本発明のレドーム用セラミック材料は、Ｓｉ３Ｎ４を９０〜９４％（重量％）、ならびに、３．２〜５％（重量％）のＳｉＯ２、０．７〜２％（重量％）のＭｇＯおよび２．１〜４％（重量％）のＡｌ２Ｏ３を含んだケイ酸アルミン酸マグネシウムを６〜１０％（重量％）を含んで成る。
【００５０】
本発明の特に好ましい組成は、９０％（重量％）のＳｉ３Ｎ４、ならびに、５．１％（重量％）のＳｉＯ２、１．４％（重量％）のＭｇＯおよび３．５％（重量％）のＡｌ２Ｏ３である。
【００５１】
かかる組成を用いることによって、特に望ましい結果を得ることができた。
【００５２】
本発明では、本発明のレドーム用セラミック材料が、２．５ｇ／ｃｍ３以上の密度、好ましくは２．５〜２．９ｇ／ｃｍ３の密度を有している。
【００５３】
かかる特徴は、材料組成と共に、材料の機械的耐性を規定する根本を成すものであり、それゆえ、航空宇宙用途に適した製品を得る根本を成すものである。
【００５４】
更に、本発明のレドーム用セラミック材料の誘電率は、周囲温度およびＸバンド、ＫｕバンドおよびＫａバンドにおいて、６．５を超えないものとなっており、特に５．７〜６．４となっている。
【００５５】
更なる態様にて、本発明は、かかるセラミック材料を含んで成る物品に関する。特に、本発明は、かかるセラミック材料を含んで成るレドームに関する。好ましくは、それは、ミサイル用途や一般に航空宇宙用途のレドームであるものの、他の分野にも適用でき、航海・海事用途のレドームであってもよい。
【００５６】
以下において、本発明のレドーム製造方法を説明する。
【００５７】
本発明の製造方法では、レドームを製造するための方法であって、
約８０〜９５％（重量％）のＳｉ３Ｎ４粉末、ならびに、２．５〜１２．５％（重量％）のＳｉＯ２、０．５〜３％（重量％）のＭｇＯおよび２〜６％（重量％）のＡｌ２Ｏ３を含んだ約５〜１５％（重量％）のケイ酸アルミン酸マグネシウム粉末の均一混合物を形成する第１工程ａが供される。
【００５８】
好ましくは、レドーム用セラミック材料は、９０〜９４％（重量％）のＳｉ３Ｎ４、ならびに、３．２〜５．２％（重量％）のＳｉＯ２、０．７〜２％（重量％）のＭｇＯおよび２．１〜４％（重量％）のＡｌ２Ｏ３を含んだ６〜１０％（重量％）のケイ酸アルミン酸マグネシウムを含んで成る。
【００５９】
本発明の材料の特に好ましい組成は、９０％（重量％）のＳｉ３Ｎ４、ならびに、５．１％（重量％）のＳｉＯ２、１．４％（重量％）のＭｇＯおよび３．５％（重量％）のＡｌ２Ｏ３である。
【００６０】
かかる工程は、全ての成分を一緒に混合することによって、または、以下の順次のサブ工程（即ち、第１サブ工程ａ’および第２サブ工程ａ”）によって行ってよい。サブ工程につき、第１サブ工程ａ’では、Ｓｉ３Ｎ４をＳｉＯ２と混合してプレ混合物を形成し、また、第２サブ工程ａ”では、プレ混合物をＭｇＯおよびＡｌ２Ｏ３と混合する。
【００６１】
双方のケースにおいて、混合は好ましくは水の添加を伴って行われる。これにより、後刻のアトマイズの工程ｃが助力される。別法にて、エタノールまたは他の既知の種類の溶剤を用いてもよい。
【００６２】
混合は、均一化および粉末間の緊密な接触（または密接）を確実なものとすべく行われる。
【００６３】
かかる混合の工程は、好ましくは、特別なミルまたはローラー・ミキサーで行われる。
【００６４】
引き続いて、少なくとも１つの有機バインダーを前記混合物に加える工程ｂが実施される。
【００６５】
バインダーは、既知の種類であってよく、例えばポリエチレングリコールであってよい。
【００６６】
それは、粉末粒子間の緊密な結合を容易にする混合を助力する。
【００６７】
引き続いて、工程ｃに従って、既知の手法で混合物がアトマイズ（または噴霧化）される。好ましくは、サイクロを備えたアトマイザーによって混合物がアトマイズされる。
【００６８】
工程ｃを経ると、混合物は、均一であって、かつ、安定なアモルファスな分散形態を有することになる。
【００６９】
引き続いて、混合物は、特別なモールドで周囲温度にて等方圧加圧（または、等静圧プレスもしくは均衡プレス、isostatic pressing）に付す（工程ｄ）。かかる加圧は、１５００〜１８００バールの圧力でなされる。
【００７０】
モールドは、意図された製品の形状に合う形状を有している。好ましくは、モールドは、エラストマータイプの形状に合う形状を有している。
【００７１】
特定の用途においては、図２に示すように混合物に中空の円筒形状を付与すべく、モールドは円筒形状を有しており、それと同心円となるコアを備えている。
【００７２】
混合物に円筒形状を導入した後、コアが導入され、そして、モールドが封止されて混合物が等方圧加圧に付される。
【００７３】
得られる製品は、未焼結な半製品である。
【００７４】
この時点で、工程ｅが実施される。つまり、未焼結な半製品を機械加工して未焼結な半製品に所望形状を付与する。これにより、図２に示すように、製品の最終形状と実質的と一致した形状となる。
【００７５】
上述したように、未焼結な半製品に対して実施する工程ｅ、即ち、より適応性（malleable）を有する製品に対して実施する工程ｅによって、製造方法および最終製品の特徴の点で相当な利点が得られることになる。
【００７６】
従って、機械加工を経ると、半製品は、未焼結であるものの、その最終形状を実質的に有することになる。
【００７７】
好ましい態様では、かかる最終形状は、円錐形状またはオージャイブ形状（ogive-shaped）である。
【００７８】
引き続いて、工程ｆが実施される。つまり、有機バインダーを除去すべく、最終形状を付与された未焼結な半製品を熱サイクルに付す。
【００７９】
それは使用される特定の組成および半製品の寸法に応じて最適化され、それは好ましくは大気下で行われる。
【００８０】
好ましい態様では、熱サイクルは「徐々に昇温するサブ工程（サブ工程ｆ’）、特に３００℃〜３９０℃の温度に達するまで８℃／ｈで昇温するサブ工程」および「その達した温度に半製品を３〜６時間おく工程（工程ｆ”）」といったサブ工程を有して成る。
【００８１】
好ましくは、工程ｆが、特別なサポートもしくはベース、および／または、有機バインダーがピースから出ていくことを確実にするようにガスを運ぶシステムを有して成る炉において行われる。
【００８２】
換言すれば、当該材料から蒸発した有機バインダーは、物品のキャビティ内にトラップされたままとなり得、それによって、変形または破壊がもたらされ得る。
【００８３】
それを防止するために、炉にはグリッド（または格子）が設けられたり、あるいは、開口部を有するベースが設けられたりし、それによって、かかるバインダーの通過を可能とする。
【００８４】
別法にて又は付加的に、ピースを開口部と共に位置付けることを可能とする（従って、凹面が上側を向くことを可能とする）適当なサポートを炉に設けてよい。
【００８５】
別法にて又は付加的に、ガスを運ぶ更なるシステムは、移動可能なガス（motion gas）を所望の方向に向けるようなものであってよい。
【００８６】
本発明の製造方法の好ましい態様では、後刻にて工程ｈとして、最終製品の表面に酸化防止剤を適用する。
【００８７】
かかる酸化防止剤の適用は、好ましくは、スプレー処理によって行われる。
【００８８】
そして、未焼結な半製品は工程ｇに付される。つまり、最終製品が得られるように、未焼結な半製品は焼結に付される。
【００８９】
好ましくは、かかる工程ｇは、１５００℃〜１６５０℃の温度、および／または、不活性雰囲気（好ましくは窒素雰囲気）にて液体相を用いて行われる。
【００９０】
焼結のための熱サイクルは、特定のミクロ構造が得られるように最適化される。
【００９１】
温度に加えて、材料の特定の初期の組成によって焼結動力学（sintering kinetic）は強く影響されることが見出された。
【００９２】
好ましくは、焼結の工程ｇは、半製品と同じ材料から成るサポート上で実施される。
【実施例】
【００９３】
水およびポリエチレングリコールと共に、９０％（重量％）のＳｉ３Ｎ４、ならびに、５．１％（重量％）のＳｉＯ２、１．４％（重量％）のＭｇＯおよび３．５％（重量％）のＡｌ２Ｏ３をブレード・ミルで混合して、スラリーを得た。
【００９４】
混合物は、アトマイズされた後、円筒形状のモールドにおいて１５００バールの圧力および周囲温度で等方圧加圧に付した。
【００９５】
このようにして得られた半製品は、オージャイブ形状が付与されるように、数値制御加工機によって外面を機械加工に付した。
【００９６】
引き続いて、半製品は以下の熱サイクルに付した。
−３００℃〜３９０℃の温度に達するまで８℃／ｈで昇温する。
−その温度を３〜６時間維持する。
【００９７】
半製品は１５５０℃までの温度および約２時間の条件で焼成させ、最終製品を得た。
【００９８】
最終製品は、標準的な実証試験に付し、以下の結果を得ることができた。
【００９９】
【表１】
0005968470.tif 000002
【０１００】
ヤング率およびポアソン比に対しては、ＥＮ８４３−２標準のガイドラインに従って、８０×１０×８ｍｍの寸法を有するピースに対して曲げ共振周波数の手法により測定を行った。
【０１０１】
屈曲抵抗の測定は、ＥＮ８４３−１標準屈曲のガイドラインに従って、ツヴィック（Zwick）Ｚ０５０ユニバーサル試験機（ビームの０．５ｍｍ／分速度、上側ブレードに対する１０ｍｍ距離および下側ブレードに対する２０ｍｍ距離の試験機）を用いて、面取りエッジを有するバー（２５×２．５×２ｍｍの寸法を有するバー）の４つのポイントにて行った。かかる試験は５つのテスト・ピースに対して行った。
【０１０２】
破壊靱性の測定は、ＦｐｒＥＮ１４４２５−３標準のガイドラインに従った曲げにおいて、シエブロンノツチ法（Chevron Notched beam method）を用いて実施した。曲げ試験は、ツヴィック（Zwick）Ｚ０５０ユニバーサル試験機（ビームの０．０２ｍｍ／分速度）を用いて実施した。試験は３つのテスト・ピース（２５×２．５×２ｍｍの寸法を有するピースであって、０．１ｍｍ厚さを有するブレードを用いて予め切欠きを施したピース）に対して行った。
【０１０３】
熱膨張係数に対しては、Netsch DIL E402膨張計を用いて、５℃／分の加熱速度および１４５０℃までの温度にてアルゴン流れの中で２５×２．５×２ｍｍの寸法を有するテスト・ピースに対して熱膨張試験を行った。
【０１０４】
誘電率の測定は、誘電材料で満たした導波管法でもって行った。
【０１０５】
密度測定は、焼結されたサンプルに対してＡＳＴＭ Ｃ３７３標準に従ったアルキメデス法（Archimede's method）を用いて幾何学的に行った。
【０１０６】
結論
得られた結果から、用いられた特定の組成および製造方法の特定の工程の組合せによって良好な機械特性、良好な熱耐性および良好な誘電特性を得ることができることが示された。
【０１０７】
上記の説明および特許請求の範囲において、量、パラメータおよびパーセントなどを示す全ての数値は、特に明記しない限り、いかなる場合であれ「約」といった用語と共に解釈されるべきである。更に、全ての数値範囲は、示された特定の値に加えて、最大値および最小値の考えられ得る全ての組合せならびに考えられ得る全ての中間値範囲などを示すものとされる。
【０１０８】
本発明のセラミック材料、レドームおよび製造方法は、偶発的なニーズおよび特定のニーズを満たすことを目的とする当業者によって、更なる変更および改変がなされる可能性がある。
【図１】
0005968470.tif 000003
【図２】
0005968470.tif 000004